(57)【要約】【課題】短繊維を含む透明樹脂塗料をコテなどで塗装しても塗料のママコ状態が発生しにくく、均一な透明塗膜を形成できる建築物外壁用塗料及びこれを用いた建築物外壁の施工方法を提供する。【解決手段】水系エマルション樹脂を含む透明塗料であって、固形成分１００質量％当たり２〜２５質量％のナノファイバー短繊維を添加する。本発明の施工方法は、タイル壁面(4)に透明防水プライマーを塗布して防水プライマー層を形成し、その表面に前記の透明塗料を塗布して透明樹脂塗膜(5a)を形成する。【選択図】図１
2016098488.tif 000002
【特許請求の範囲】
【請求項１】
水系エマルション樹脂を含む透明塗料であって、
前記塗料には前記塗料の固形成分１００質量％当たり２〜２５質量％のナノファイバー短繊維が添加されていることを特徴とする建築物外壁用塗料。
【請求項２】
前記ナノファイバーの繊維直径が１０〜９００ｎｍの範囲である請求項１に記載の建築物外壁用塗料。
【請求項３】
前記ナノファイバーの繊維長さが１〜１０ｎｍの範囲である請求項１又は２に記載の建築物外壁用塗料。
【請求項４】
前記ナノファイバーは、セルロース繊維、ポリビニルアルコール繊維、ナイロン繊維、ポリプロピレン繊維、ポリエチレン繊維、ポリエステル繊維及びフッ素樹脂繊維から選ばれる少なくとも１つである請求項１〜３のいずれかに記載の建築物外壁用塗料。
【請求項５】
前記外壁用塗料の透明度は、厚さ０．５μｍの乾燥塗膜としたときのＪＩＳ Ｚ ８７２２で測定される透光率が６０％以上である請求項１〜４のいずれかに記載の建築物外壁用塗料。
【請求項６】
前記水系エマルション樹脂は、ポリエステル系樹脂エマルション、ポリカーボネート系樹脂エマルション、ポリアミド系樹脂エマルション、ポリイミド系樹脂エマルション、ポリエーテルスルホン系樹脂エマルション、ポリスルホン系樹脂エマルション、ポリスチレン系樹脂エマルション、ポリノルボルネン系樹脂エマルション、ポリオレフィン系樹脂エマルション、アクリル系樹脂エマルション及びアセテート系樹脂エマルションから選ばれる少なくとも１つを主成分として含む請求項１〜５のいずれかに記載の建築物外壁用塗料。
【請求項７】
前記外壁用塗料はコテ塗り又はローラ塗り用塗料である請求項１〜６のいずれかに記載の建築物外壁用塗料。
【請求項８】
タイル壁面を透明樹脂塗料で補強するための建築物外壁の施工方法であって、
前記タイル壁面に、透明防水プライマーを塗布して防水プライマー層を形成する工程と、
前記防水プライマー層が乾燥した後に、前記防水プライマー層の表面に、透明樹脂塗料を塗布して透明樹脂塗膜を形成する工程を含み、
前記透明樹脂塗膜の塗料は、請求項１〜７のいずれかに記載の外壁用塗料であることを特徴とする建築物外壁の施工方法。
【請求項９】
前記防水プライマー層及び前記透明樹脂塗膜のＪＩＳ Ｚ ８７２２で測定される透光率は、それぞれ６０％以上である請求項８に記載の建築物外壁の施工方法。
【請求項１０】
前記透明樹脂塗膜が乾燥した後に、前記透明樹脂塗膜及び前記タイル壁面を貫いて躯体にアンカーピンを打ち込む工程をさらに備え、前記アンカーピンを打ち込んだ後、ネット状の透明補強材を貼り付け、その後前記透明樹脂塗料と同一の透明樹脂塗料を外層樹脂塗膜として塗布する請求項８又は９に記載の建築物外壁の施工方法。
【請求項１１】
前記外層の透明樹脂塗膜が乾燥した後に、前記樹脂塗膜の表面に透明性トップコート塗料を塗布する工程をさらに備えた請求項８〜１０のいずれかに記載の建築物外壁の施工方法。
【請求項１２】
前記上透明性トップコート塗料は下記Ａ液とＢ液を含み、
［Ａ液］
（１）フルオロオレフィンとアルキルビニルエーテルの共重合体を含むフッ素樹脂
（２）親水性付与剤として、アルコキシル基の加水分解によるシラノール基を含むシラン系化合物、光触媒酸化チタン、アルカリシリケート系無機塗材、金属アルコキシド系無機材から選ばれる少なくとも一つの物質
（３）紫外線吸収剤
（４）溶剤
［Ｂ液］
（１）硬化剤
（２）溶剤
前記Ａ液とＢ液を混合して透明性トップコート塗料とし、ローラ塗りする請求項８〜１３のいずれかに記載の建築物外壁の施工方法。
【発明の詳細な説明】
【技術分野】
【０００１】
本発明は、建築物外壁用塗料及びこれを用いた建築物外壁の施工方法に関する。とくに透明性と塗装性に優れた建築物外壁用塗料とこれを用いて建築物外壁面から既設タイルが剥離・脱落する恐れのない建築物の外壁の施工方法に関する。
【背景技術】
【０００２】
建築物の外壁面のタイル施工部分が経時的に劣化し、躯体と下地モルタル（「貼付けモルタル」を含む）との間、あるいは、下地モルタルとタイルとの間に浮きが発生することがしばしばあった。そして、最悪の場合には、建築物の外壁面からタイルが剥離・脱落し、人身事故に繋がる恐れがあった。一方、タイルは、その色調や色合いの美しさから、建築物の外壁面の表面仕上げ材として根強い人気がある。従来、このような躯体からの下地モルタルの浮きや貼付けモルタルからのタイルの浮きを補修するために、次のような工法が採られていた。すなわち、タイル施工面に樹脂注入用のパイプ状のピン（パイプアンカーピン）を打ち込み、当該ピンを介してエポキシ樹脂を注入することにより、躯体と下地モルタルとの間隙、あるいは、下地モルタルとタイルとの間隙にエポキシ樹脂を充填する工法（注入工法）が採られていた（例えば、特許文献１参照）。特許文献２〜３にはネットと短繊維を含む透明樹脂塗料によりタイル壁面を補強することが提案されている。
【先行技術文献】
【特許文献】
【０００３】
【特許文献１】特開平１１−２５６７９２号公報
【特許文献２】特開２００７−２８４９３７号公報
【特許文献３】特開２０１１−００６９６３号公報
【発明の概要】
【発明が解決しようとする課題】
【０００４】
しかし、上記従来の工法では、短繊維を含む透明樹脂塗料をコテなどで塗装する際に、塗料がママコ状態になりやすく、均一な透明塗膜が形成しにくいという問題があった。
【０００５】
本発明は、前記従来の問題を解決するため、短繊維を含む透明樹脂塗料をコテなどで塗装しても塗料のママコ状態が発生しにくく、均一な透明塗膜を形成できる建築物外壁用塗料及びこれを用いた建築物外壁の施工方法を提供する。
【課題を解決するための手段】
【０００６】
本発明の建築物外壁用塗料は、水系エマルション樹脂を含む透明塗料であって、前記塗料には前記塗料の固形成分１００質量％当たり２〜２５質量％のナノファイバー短繊維が添加されていることを特徴とする。
【０００７】
本発明の建築物外壁の施工方法は、タイル壁面を透明樹脂塗料で補強するための建築物外壁の施工方法であって、前記タイル壁面に、透明防水プライマーを塗布して防水プライマー層を形成する工程と、前記防水プライマー層が乾燥した後に、前記防水プライマー層の表面に、透明樹脂塗料を塗布して透明樹脂塗膜を形成する工程を含み、前記透明樹脂塗膜の塗料は、前記の外壁用塗料であることを特徴とする。
【発明の効果】
【０００８】
本発明によれば、水系エマルション樹脂を含む透明塗料であって、前記塗料には前記塗料の固形成分１００質量％当たり２〜２５質量％のナノファイバー短繊維が添加されていることにより、コテなどで塗装しても塗料のママコ状態が発生しにくく、均一な透明塗膜を形成できる。すなわち、ナノファイバー自体は透明性が高く、短繊維は絡みにくいことからコテなどで塗装しても塗料のママコ状態が発生しにくい。この結果、塗装面も相乗的に透明性が高い効果が得られる。その結果、タイル壁面の持つ色調や色合いの外観を残したまま、タイルの剥離・脱落防止効果を付与することのできる建築物の外壁構造及び建築物の外壁の施工方法を提供することができる。
【図面の簡単な説明】
【０００９】
【図１】図１は本発明の一実施形態における建築物外壁構造を示す断面図である。
【図２】図２は本発明の一実施形態における、下地モルタル等の浮きが発生している場合の補修方法を示す断面図である。
【図３】図３は本発明の一実施形態における建築物外壁の施工方法の一部を示す工程断面図である。
【図４】図４は本発明の一実施形態における建築物外壁の施工方法を示すフローチャートである。
【図５】図５は本発明の一実施形態における建築物外壁の施工方法に用いるアンカーピンの打込み位置（アンカーピン用の穴の位置）を示す概略正面図である。
【発明を実施するための形態】
【００１０】
本発明は、水系エマルション樹脂を含み、塗料の固形成分１００質量％当たり２〜２５質量％のナノファイバー短繊維が添加されている透明塗料である。ナノファイバー短繊維は塗料の固形成分１００質量％当たり５〜２０質量％であるのがさらに好ましい。前記の範囲であれば、コテなどで塗装しても塗料のママコ状態が発生しにくく、均一な透明塗膜を形成するのに都合よい。
【００１１】
前記ナノファイバーの繊維直径は４〜１００ｎｍが好ましく、さらに好ましくは１０〜５０ｎｍである。前記の範囲であれば、コテなどで塗装しても塗料のママコ状態が発生しにくく、均一な透明塗膜を形成するのにさらに都合よい。同様な理由により、前記ナノファイバーの繊維長さは１〜１０μｍが好ましく、さらに好ましくは５μｍ程度である。
【００１２】
前記ナノファイバーは、セルロース繊維、ポリビニルアルコール繊維、ナイロン繊維、ポリプロピレン繊維、ポリエチレン繊維、ポリエステル繊維及びフッ素樹脂繊維から選ばれる少なくとも１つであるのが好ましい。この中でもセルロース繊維が好ましい。具体的にはスギノマシン社製、商品名“ＢｉＮＦｉ-ｓ” （繊維直径２０ｎｍ、繊維長２μｍ）がある。この商品は植物パルプ等をボールミル、高圧ホモジナイザー、二軸混練機、破砕機、超音波等の機械的処理によりナノレベルまで解繊したミクロフィブリル化セルロースである。製品番号"TMa-10005"はカタログによれば平均繊維径２０ｎｍ，比表面積１００ｍ2／ｇと記載されている。
【００１３】
本発明の外壁用塗料の透明度は、厚さ０．５μｍの乾燥塗膜としたときのＪＩＳ Ｚ ８７２２で測定される透光率が６０％以上であるのが好ましく、さらに好ましくは６５〜９５％である。
【００１４】
水系エマルション樹脂は、ポリエステル系樹脂エマルション、ポリカーボネート系樹脂エマルション、ポリアミド系樹脂エマルション、ポリイミド系樹脂エマルション、ポリエーテルスルホン系樹脂エマルション、ポリスルホン系樹脂エマルション、ポリスチレン系樹脂エマルション、ポリノルボルネン系樹脂エマルション、ポリオレフィン系樹脂エマルション、アクリル系樹脂エマルション及びアセテート系樹脂エマルションから選ばれる少なくとも１つを主成分として含むことが好ましい。水系エマルション樹脂であれば溶剤系に比べて安全性が高く、環境にも好ましい。
【００１５】
外壁用塗料はコテ塗り又はローラ塗り用塗料であるのが好ましい。コテ塗り又はローラ塗り用塗料においては、ママコ状態が発生しやすいが、これを防止できる。とくにコテ塗りはコテにより塗料を何回もこすりつけるためママコ状態が発生しやすいが、これを防止できる。
【００１６】
以下、本発明の実施形態について図面を用いてさらに具体的に説明する。下記の図面において、同一符号は同一物を示す。
【００１７】
＜建築物の外壁構造＞
まず、本発明に係る建築物の外壁構造について、図１を参照しながら説明する。図１は、本発明の一実施の形態における建築物の外壁構造を示す断面図である。図１に示すように、コンクリート躯体１には、下地モルタル（「貼付けモルタル」を含む）２を介して複数のタイル３が縦横に貼り付けられており、これによりタイル壁面４が形成されている。タイル壁面４には、当該タイル壁面４を覆うようにして透明な防水プライマー層（図示せず）が形成されている。この防水プライマー層は、コンクリート躯体１からタイル３の目地部を通って染み出してくる水分を遮断するためのものである。また、防水プライマー層の表面には、当該防水プライマー層の表面を覆うようにして透明な樹脂塗膜５が形成されている。コンクリート躯体１には、タイル壁面４を貫いて、ワッシャ８が取り付けられた状態のアンカーピン７が打ち込まれている。ここで、アンカーピン７の頭部及びワッシャ８は、樹脂塗膜５に固定されている。また、アンカーピン７としては、引抜き強度が高くなるように、先端部分（コンクリート躯体１に打ち込まれる部分）がやや膨らんでネジ山が形成された、ステンレス鋼（ＳＵＳ３０４）製の、“ハマタップピン”（株式会社ハマキャスト製）が用いられている。尚、図１においては、タイル３を貫いてアンカーピン７が打ち込まれているが、タイルの目地部を貫いてアンカーピン７を打ち込んでもよい。
【００１８】
透明な樹脂塗膜５はナノファイバーが混合されており、単層で十分な強度を有する。図１に示すように樹脂塗膜５には透明な補強材６を埋設することもできる。透明な補強材６の埋設は、さらに高い強度を必要とする場合や、透明な補強材６を埋設できるタイル壁に適用する。これにより引っ張り強度の高い樹脂塗膜が得られる。
【００１９】
以上の建築物の外壁構造の構成によれば、樹脂塗膜５（引っ張り強度の高い樹脂塗膜）と当該樹脂塗膜５をコンクリート躯体１に強固に固定するアンカーピン７とにより、建築物の外壁面にタイル３の剥離・脱落防止効果を付与することが可能となる。また、防水プライマー層及び樹脂塗膜５は全て透明であり、さらに、タイル壁面４と樹脂塗膜５との間に防水プライマー層を介在させることにより、コンクリート躯体１からタイル３の目地部を通って染み出してくる水分を遮断して、樹脂塗膜５が白化するのを防止したので、タイル壁面４の持つ色調や色合いの外観を残したままの状態にすることができる。すなわち、本実施の形態の建築物の外壁構造の構成によれば、タイル壁面４の持つ色調や色合いの外観を残したまま、タイル３の剥離・脱落防止効果を付与することのできる建築物の外壁構造を提供することができる。そして、このような外壁構造とすることにより、タイル壁面としての３年ごとの打診調査、補修、報告が不要となり、長期的に見た場合に建築物のライフサイクルコストを大幅に低減することが可能となる。この場合、アンカーピン７の頭部及びワッシャ８をタイル３の色と同一の色に塗装しておけば、アンカーピン７の頭部及びワッシャ８を目立たなくして、タイル壁面４の持つ色調や色合いの外観を損なうことがないようにすることができる。
【００２０】
さらに、樹脂塗膜５の表面には透明性トップコート（図示せず）が塗布されている。このように樹脂塗膜５の表面にトップコートを塗布すれば、建築物の外壁面の耐久性及び耐候性を向上させることができると共に、汚染を防止することもできる。
【００２１】
防水プライマー層の材料としては、アクリル系塗料等を用いることができる。中でも、アクリル−シリコン系塗料又はアクリル−ウレタン系塗料が、防水プライマー層の材料として好ましい。アクリル−シリコン系塗料としては、例えば、神東塗料株式会社製、商品名“マイルドハイテンクリヤー”等を用いることができ、アクリル−ウレタン系塗料としては、例えば、セラスター塗料株式会社製の二液反応硬化形アクリルウレタン系塗材である商品名“フォック・ＬＣ１８５クリア”等を用いることができる。尚、防水プライマー層の材料としては透光率の高いもの（透明であるもの）が好ましいが、透明にこだわらなければ、アクリル−ウレタン系塗料としてセラスター塗料株式会社製の二液反応硬化形アクリルウレタン系塗材である商品名“フォック・ＬＣ１８５”各色等を使用することもできる。
【００２２】
樹脂塗膜５の材料としては、ポリエステル系樹脂エマルション、ポリカーボネート系樹脂エマルション、ポリアミド系樹脂エマルション、ポリイミド系樹脂エマルション、ポリエーテルスルホン系樹脂エマルション、ポリスルホン系樹脂エマルション、ポリスチレン系樹脂エマルション、ポリノルボルネン系樹脂エマルション、ポリオレフィン系樹脂エマルション、アクリル系樹脂エマルション及びアセテート系樹脂エマルション等を主成分として含むものを用いることができる。中でも、ポリエステル−ウレタン樹脂エマルションなどのポリエステル系樹脂エマルション、あるいは、アクリル−シリコン樹脂エマルション又はアクリル−ウレタン樹脂エマルションなどのアクリル系樹脂エマルションは、比較的低温で硬化し、かつ、良好な耐候性、耐水性、耐酸性、高い平滑性、及び、高い硬度などの塗膜特性が容易に得られる点で、樹脂塗膜５の材料として好ましい。特に、シリコン含有量７〜３０％のアクリル−シリコン樹脂エマルション（アクリル組成＝メタクリル酸メチル（ＭＭＡ）／アクリル酸２エチルヘキシル（２ＥＨＡ））が好ましく、昭和電工社製、樹脂エマルションタイプの透明樹脂塗料、商品名"ポリゾールＴＬＸ−１０９９"等を用いることができる。
【００２３】
補強材６を使用する場合は、ネットとし、その材料としては、ポリビニルアルコール（ＰＶＡ）、ナイロン、ポリプロピレン（ＰＰ）、ポリテトラフルオロエチレン及びポリエチレン等を用いることができる。補強材６としては、特に、ポリビニルアルコール（ＰＶＡ）の割布を用いてネット状に形成したもの（ケン化率９８％）（以下単に「ＰＶＡ割布ネット」という）（透光率約８５％）、ポリエチレン製、ナイロン製又はポリプロピレン（ＰＰ）製のネット（目開き１〜１５ｍｍ）が好ましい。ＰＶＡ割布ネットは、格子目を構成した低伸度の構造体であり、樹脂塗膜５に対して縦方向、横方向の安定性と強度補強効果とを与える。ＰＶＡ割布ネットとしては、例えば、ダイオ化成株式会社製のＰＶＡ系変性透明割布ネット・ＤＴ５５０を用いることができる。尚、補強材６としては透光率の高いもの（透明であるもの）が好ましいが、透明にこだわらなければ、補強材６の材料としてビニロン、カーボン等を使用することもできる。補強材６として、ネット状に形成したものを用いることにより、当該補強材６を樹脂塗膜５の材料中に十分絡めて、補強材６と樹脂塗膜５とを一体化することができる。
【００２４】
防水プライマー層、樹脂塗膜５、及びトップコートの透光率は、それぞれ７０％以上であるのが好ましく、さらに８０％以上であるのが好ましい。ここで、透光率は、ＪＩＳ  Ｚ  ８７２２に準拠した方法で測定される。
【００２５】
補強材６を使用する場合も、フィラーが分散され、かつ、補強材６が埋設された樹脂塗膜５の透光率は、７０％以上であるのが好ましく、さらには８０％以上であるのが好ましい。
【００２６】
下地モルタル２とそれに貼り付けられたタイル３との合計厚みは約６０ｍｍ、防水プライマー層の厚みは３０〜１００μｍ、樹脂塗膜５の塗布量は０．７〜１．９ｋｇ／ｍ2、トップコートの塗布量は０．２〜０．３ｋｇ／ｍ2である。
【００２７】
アンカーピン７としてのアンカーピンは、下地モルタル２とそれに貼り付けられたタイル３との合計厚みが約６０ｍｍの場合、その大きさが直径６．０ｍｍ×長さ９５ｍｍであり、埋め込み深さ（コンクリート躯体１に打ち込まれる部分の長さ）は３５ｍｍである。
【００２８】
トップコート塗料としては下記Ａ液とＢ液を含む。
［Ａ液］
（１）フルオロオレフィンとアルキルビニルエーテルの共重合体を含むフッ素樹脂
（２）親水性付与剤として、アルコキシル基の加水分解によるシラノール基を含むシラン系化合物、光触媒酸化チタン、アルカリシリケート系無機塗材、金属アルコキシド系無機材から選ばれる少なくとも一つの物質
（３）紫外線吸収剤
（４）溶剤
［Ｂ液］
（１）硬化剤
（２）溶剤
前記Ａ液とＢ液を混合して透明性トップコート塗料とするのが好ましい。
【００２９】
トップコート塗料は、例えばトウペ社製、商品名“ニューガーメットＤＣ＃５００”として市販されている。この塗料を使用してローラ塗装する。ローラ塗装の利点は、外壁表面に凹凸があっても均一膜厚に塗装でき、塗装むらがなく、空気泡も含まず、塗装効率も高いためである。塗装後は常温（０〜４０℃程度）硬化させる。
【００３０】
＜建築物の外壁の施工方法＞
次に、本発明に係る建築物の外壁の施工方法について、図２〜図５を参照しながら説明する。ここでは、既設タイル壁面の補修方法を例に挙げて説明する。
【００３１】
図２は本発明の一実施形態における、下地モルタル等の浮きが発生している場合の補修方法を示す断面図、図３は本発明の一実施形態における建築物の外壁の施工方法の一部を示す工程断面図、図４は本発明の一実施形態における建築物の外壁の施工方法を示すフローチャート、図５は本発明の一実施形態における建築物の外壁の施工方法に用いるアンカーピンの打込み位置（アンカーピン用の穴の位置）を示す概略正面図である。
【００３２】
まず事前調査として、タイル３の欠落、浮き部等の調査、付着力の測定などを行う（図４のステップ１）。次に事前調査によってタイル３の欠落が発見された場合には、タイル欠落部の補修を行い、下地モルタル２等の浮きが発生していることが発見された場合には、エポキシ樹脂の注入を行う（図４のステップ２）。例えば、下地モルタル２の浮きが発生している場合には、図２に示すように、タイル壁面４を貫いて、電気ドリルでコンクリート躯体１にパイプアンカーピン用の穴を穿孔し、ワッシャ１３が取り付けられた状態の樹脂注入用のパイプアンカーピン９（ステンレス鋼（ＳＵＳ３０４）製）（吉野精機株式会社製）を前記穴に挿入する。そして、パイプアンカーピン９にエポキシ樹脂１０を注入することにより、パイプアンカーピン９に設けられた吐出口１１を介して、コンクリート躯体１と下地モルタル２との間隙１４にエポキシ樹脂１０を充填する。尚、パイプアンカーピン９の頭部及びワッシャ１３は、タイル３の色と同一の色に塗装しておく。パイプアンカーピン９は、ロックピン１５を打ち込んでコンクリート躯体１に固定する開脚型のピンである。パイプアンカーピン９は、その大きさが直径６．０ｍｍ×長さ４０〜９０ｍｍであり、埋め込み深さ（コンクリート躯体１に打ち込まれる部分の長さ）は３０ｍｍ以上である。
【００３３】
次に、タイル壁面４を低圧洗浄して、タイル壁面４の汚れを除去する（図４のステップ３）。次に、タイル壁面４に、ローラを用いて、透明性プライマーとしての神東塗料株式会社製、商品名“マイルドハイテンクリヤー”を塗布することにより、透明な防水プライマー層（厚み約５０μｍ）（図示せず）（透光率約９０％以上）を形成する（図４のステップ４）。ここで、透明性プライマーの塗布量は、約０．２ｋｇ／ｍ2である。
【００３４】
次に、図３Ａに示すように、防水プライマー層が乾燥した後に、当該防水プライマー層の表面に、コテを用いて、透明な樹脂塗膜５（図１参照）を形成するための第１層目の樹脂塗膜材料５ａ（塗布量約０．５ｋｇ／ｍ2）を塗布する（図４のステップ５）。第１層目の樹脂塗膜材料５ａとしては、繊維フィラーとして繊維直径２０ｎｍのセルロース繊維（スギノマシン社製、商品名"BiNFi-s",商品番号"TMa-10005"）を１５質量％の割合で均一に分散した昭和電工社製、樹脂エマルションタイプの透明樹脂塗料、商品名"ポリゾールＴＬＸ−１０９９"を用いる。
【００３５】
次に、図３Ｂに示すように、第１層目の樹脂塗膜材料５ａを塗布した後、直ちに、当該第１層目の樹脂塗膜材料５ａの上に、ダイオ化成株式会社製のＰＶＡ系変性透明割布ネット・ＤＴ５５０からなる複数枚の補強材６（各補強材６の大きさ１．０５ｍ×１．０５ｍ）を、５０ｍｍずつ重ねた状態で縦横に貼り付け、金ゴテでしごいて、当該補強材６を第１層目の樹脂塗膜材料５ａに埋め込む（図４のステップ６）。
【００３６】
次に、図３Ｃに示すように、第１層目の樹脂塗膜材料５ａが乾燥した後に、第１層目の樹脂塗膜材料５ａ、補強材６、タイル３、下地モルタル２を貫いて、電気ドリルでコンクリート躯体１に直径６．５ｍｍのアンカーピン用の穴１２を穿孔し（図４のステップ７）、穴１２に残っている削粉を清掃する。図５に示すように、アンカーピン用の穴１２は１ｍ2当たり４個穿孔され、隣接する穴１２の間隔は縦、横共に５００ｍｍである。
【００３７】
次に、図３Ｄに示すように、アンカーピン用の穴１２に、ワッシャ８が取り付けられた状態のアンカーピン７をハンマードリル又はハンマーで打ち込み（図４のステップ８）、ワッシャ８で補強材６を押え付ける。すなわち、補強材６、第１層目の樹脂塗膜材料５ａ及びタイル壁面４を貫いてコンクリート躯体１にアンカーピン７を打ち込む。アンカーピン７の頭部及びワッシャ８は、タイル３の色と同一の色に塗装しておく。
【００３８】
次に、コンクリート躯体１に打ち込んだアンカーピン７の頭部、ワッシャ８及びその周辺に透明な樹脂塗膜５（図１参照）の材料（繊維フィラーとして繊維直径２０ｎｍのセルロース繊維（スギノマシン社製、商品名"BiNFi-s",商品番号"TMa-10005"）を１５質量％の割合で均一に分散した昭和電工社製、樹脂エマルションタイプの透明樹脂塗料、商品名"ポリゾールＴＬＸ−１０９９"を用いて下塗りする（図４のステップ９）。このように下塗りするのは、アンカーピン７の頭部、ワッシャ８及びその周辺にも透明な樹脂塗膜５の材料を十分に行き渡らせるためである。
【００３９】
次に、図３Ｅに示すように、補強材６を貼り付けた後の第１層目の樹脂塗膜材料５ａの上に、コテを用いて、透明な樹脂塗膜５（図１参照）を形成するための第２層目の樹脂塗膜材料５ｂ（塗布量約０．４ｋｇ／ｍ2）を塗布する（図４のステップ１０）。第２層目の樹脂塗膜材料５ｂは、第１層目の樹脂塗膜材料５ａと同じものである。また、図示は省略するが、第２層目の樹脂塗膜材料５ｂの上に、コテを用いて、透明な樹脂塗膜５を形成するための第３層目の樹脂塗膜材料（塗布量約０．４ｋｇ／ｍ2）を塗布する（図４のステップ１１）。第３層目の樹脂塗膜材料は、第１層目の樹脂塗膜材料５ａと同じものである。
【００４０】
以上の工程により、繊維フィラーとして繊維直径２０ｎｍのセルロース繊維（スギノマシン社製、商品名"BiNFi-s",商品番号"TMa-10005"）を１５質量％の割合で均一に分散され、かつＰＶＡ系変性透明割布ネット・ＤＴ５５０が埋設された、昭和電工社製、樹脂エマルションタイプの透明樹脂塗料、商品名"ポリゾールＴＬＸ−１０９９"からなる塗布量約１．３ｋｇ／ｍ2の樹脂塗膜５が得られる。このようにして得られた樹脂塗膜５の透光率は約８０％である。そして、アンカーピン７の頭部及びワッシャ８は、樹脂塗膜５中に固定された状態となる。
【００４１】
以上の施工方法によれば、上述した建築物の外壁構造を容易に実現することができる。すなわち、タイル壁面の持つ色調や色合いの外観を残したまま、タイルの剥離・脱落防止効果を付与することのできる建築物の外壁の施工方法を提供することが可能となる。
【００４２】
最後に、第２層目の樹脂塗膜材料５ｂ及び第３層目の樹脂塗膜材料が乾燥した後、樹脂塗膜５の表面に、ローラを用いて、超耐候性トップコート塗料を２回に分けて塗布した（図４のステップ１２）。トップコート塗料は、トウペ社製、商品名“ニューガーメットＤＣ＃５００”を用いた。この塗膜は親水性である。このように、トップコートとして親水性の材質のものを使用すれば、塵埃が付着し難く、一旦付着した塵埃も雨水等によって容易に洗い流すことができる。トップコート塗料は２回塗りするのが好ましい。これにより上塗り材（トップコート）をむらなく塗れ、長期間メンテフリーが達成できる。また、前記上塗り材にはさらに溶剤を添加して粘度35〜55センチポイズ(23℃,BL型,回転数60rpm)に調整して塗装するのが好ましい。これにより均一膜厚に塗装でき、塗装効率もよくなる。前記上塗り材の塗装量は、乾燥後の固形分で５０〜２００ｇ／ｍ2の範囲が好ましく、８０〜１５０ｇ／ｍ2の範囲がさらに好ましい。これにより長期間のメンテフリーが達成できる。
【００４３】
本工法における、タイルの剥離・脱落を防止するために設けられた樹脂塗膜５（樹脂＋フィラー＋ネット）及びコブラアンカーピンが、建築物の外壁全体を支持する強度について計算すると、以下のようになる。
（１）まず、下地モルタル２とそれに貼り付けられたタイル３との合計厚みが６０ｍｍ（ここでは、比重２．２とする）、樹脂塗膜５（樹脂＋フィラー＋ネット）の塗布量が約１．３ｋｇ／ｍ2（比重１．０）の場合、壁面全体の自重は１３３．３ｋｇ／ｍ2＝１．３１ｋＮ／ｍ2となる。
（２）一方、安全性を考慮したコブラアンカーピン（直径６．０ｍｍ、埋め込み深さ３５ｍｍ、コンクリート躯体１のコンクリート圧縮強度３２．７Ｎ／ｍｍ2）の引抜き強度は８．０１ｋＮ／本となる。そして、１ｍ2当たり４本のコブラアンカーピンが使用されるので、アンカーピンの１ｍ2当たりの引抜き強度は８．０１ｋＮ／本×（４本／ｍ2）＝３２．０４ｋＮ／ｍ2となる。
（３）従って、本工法によれば、タイルの剥離・脱落を確実に防止することができる。また、（樹脂＋フィラー＋ネット）の引っ張り強度は最大４２０Ｎ／４５ｍｍ幅であり、１ｍ幅当たり９３３３Ｎ（９５２ｋｇｆ／１ｍ幅）の強度があり、タイルの脱落の予防保全効果がある。
【産業上の利用可能性】
【００４４】
本発明は、タイル壁面の持つ色調や色合いの外観を残したまま、タイルの剥離・脱落防止効果を付与することのできる建築物の外壁構造及び建築物の外壁の施工方法を提供することができるので、建築物の外壁面の仕上げに対して有用である。
【符号の説明】
【００４５】
１  コンクリート躯体
２  下地モルタル（貼付けモルタルを含む）
３  タイル
４  タイル壁面
５  樹脂塗膜
５ａ  第１層目の樹脂塗膜材料
５ｂ  第２層目の樹脂塗膜材料
６  補強材（ネット）
７  アンカーピン
８，１３  ワッシャ
９  パイプアンカーピン
１０  エポキシ樹脂
１１  吐出口
１２  アンカーピン用の穴
【図１】
2016098488.tif 000003
【図２】
2016098488.tif 000004
【図３】
2016098488.tif 000005
【図４】
2016098488.tif 000006
【図５】
2016098488.tif 000007